(57)【要約】【課題】コーティング均一性、光学的物性、およびエッチング速度（ｅｔｃｈｉｎｇ  ｒａｔｅ）をいずれも向上させて、パターン形成性を向上させることができるレジスト下層膜用組成物、およびこれを用いたパターン形成方法を提供する。【解決手段】末端に少なくとも１つのチオール基（−ＳＨ）を含むイソシアヌレート誘導体から誘導される構造単位を有する重合体と、溶媒と、を含む、レジスト下層膜用組成物。【選択図】図５
2019215540.tif 000002
【特許請求の範囲】
【請求項１】
末端に少なくとも１つのチオール基（−ＳＨ）を有するイソシアヌレート誘導体から誘導される構造単位を有する重合体と、
溶媒と、
を含む、レジスト下層膜用組成物。
【請求項２】
前記イソシアヌレート誘導体は、下記の化学式１で表される、請求項１に記載のレジスト下層膜用組成物：
【化１】
2019215540.tif 000021
前記化学式１において、
Ｒ１〜Ｒ３は、それぞれ独立して、置換または非置換の炭素数１〜３０のアルキル基、置換または非置換の炭素数１〜３０のヘテロアルキル基、置換または非置換の炭素数３〜３０のシクロアルキル基、置換または非置換の炭素数２〜３０のヘテロシクロアルキル基、置換または非置換の炭素数６〜３０のアリール基、および置換または非置換の炭素数１〜３０のヘテロアリール基の中から選択され、この際、前記Ｒ１〜Ｒ３のうち少なくとも１つの末端はチオール基（−ＳＨ）で置換されている。
【請求項３】
前記イソシアヌレート誘導体は、下記の化学式１−１で表される、請求項１または２に記載のレジスト下層膜用組成物：
【化２】
2019215540.tif 000022
前記化学式１−１において、
Ｌ１およびＬ２は、それぞれ独立して、置換または非置換の炭素数１〜１０のアルキレン基、置換または非置換の炭素数１〜１０のヘテロアルキレン基、置換または非置換の炭素数３〜１０シクロアルキレン基、置換または非置換の炭素数２〜１０ヘテロシクロアルキレン基、置換または非置換の炭素数６〜１０のアリーレン基、および置換または非置換の炭素数１〜１０のヘテロアリーレン基の中から選択され、
Ｒ３は、置換または非置換の炭素数１〜１０のアルキル基、置換または非置換の炭素数１〜１０のヘテロアルキル基、置換または非置換の炭素数３〜１０のシクロアルキル基、置換または非置換の炭素数２〜１０のヘテロシクロアルキル基、置換または非置換の炭素数６〜１０のアリール基、および置換または非置換の炭素数１〜１０のヘテロアリール基の中から選択される。
【請求項４】
前記構造単位は、
前記イソシアヌレート誘導体と、末端に少なくとも１つの反応性官能基を含む化合物と、を反応させてなるものである、請求項１〜３のいずれか１項に記載のレジスト下層膜用組成物。
【請求項５】
前記構造単位は、
前記イソシアヌレート誘導体のチオール基（−ＳＨ）と、
前記反応性官能基を含む化合物の反応性官能基と、を反応させてなるものである、請求項４に記載のレジスト下層膜用組成物。
【請求項６】
前記反応性官能基を含む化合物は、下記の化学式２で表される、請求項４または５に記載のレジスト下層膜用組成物：
【化３】
2019215540.tif 000023
前記化学式２において、
Ａ１およびＡ２は、それぞれ独立して、置換または非置換の炭素数１〜１０のアルコキシ基、置換または非置換の炭素数２〜１０のアルケニル基、置換または非置換の炭素数２〜１０のアルキニル基、置換または非置換の炭素数１〜１０のカーボネート基、−Ｃ（＝Ｏ）Ｒａ、および−Ｃ（＝Ｏ）ＯＲｂ（ＲａおよびＲｂは、それぞれ独立して、水素原子およびハロゲン原子の中から選択される）の中から選択され、
Ｄは、置換または非置換の炭素数１〜３０のアルキレン基、置換または非置換の炭素数１〜３０のヘテロアルキレン基、置換または非置換の炭素数３〜３０のシクロアルキレン基、置換または非置換の炭素数２〜３０のヘテロシクロアルキレン基、置換または非置換の炭素数６〜３０のアリーレン基、および置換または非置換の炭素数１〜３０のヘテロアリーレン基の中から選択される。
【請求項７】
前記化学式２で表される化合物は、下記の化学式２−１〜化学式２−４で表される化合物のうちの１つ以上を含む、請求項６に記載のレジスト下層膜用組成物：
【化４】
2019215540.tif 000024
【化５】
2019215540.tif 000025
【化６】
2019215540.tif 000026
【化７】
2019215540.tif 000027
前記化学式２−１〜２−４において、
Ｘ１〜Ｘ４は、それぞれ独立して、Ｃ（炭素原子）、Ｏ（酸素原子）、およびＳ（硫黄原子）の中から選択され、
Ｒ１１〜Ｒ１４は、それぞれ独立して、置換または非置換の炭素数２〜７のアルケニル基であり、
Ｒ１５およびＲ１６は、それぞれ独立して、水素原子およびハロゲン原子の中から選択され、
ｋ、ｌ、ｍ、ｎ、ｏ、ｐ、およびｑは、それぞれ独立して、０〜１０の整数である。
【請求項８】
前記構造単位は、下記の化学式３〜化学式６で表される構造単位の中から選択される少なくとも１つである、請求項１〜７のいずれか１項に記載のレジスト下層膜用組成物：
【化８】
2019215540.tif 000028
【化９】
2019215540.tif 000029
【化１０】
2019215540.tif 000030
【化１１】
2019215540.tif 000031
前記化学式３〜化学式６において、
Ｘ１〜Ｘ４は、それぞれ独立して、Ｃ（炭素原子）、Ｏ（酸素原子）、およびＳ（硫黄原子）の中から選択され、
Ｌ１およびＬ２は、それぞれ独立して、置換または非置換の炭素数１〜１０のアルキレン基、置換または非置換の炭素数１〜１０のヘテロアルキレン基、置換または非置換の炭素数３〜１０のシクロアルキレン基、置換または非置換の炭素数２〜１０のヘテロシクロアルキレン基、置換または非置換の炭素数６〜１０のアリーレン基、置換または非置換の炭素数１〜１０のヘテロアリーレン基の中から選択され、
Ｒ３は、置換または非置換の炭素数１〜１０のアルキル基、置換または非置換の炭素数１〜１０のヘテロアルキル基、置換または非置換の炭素数３〜１０のシクロアルキル基、置換または非置換の炭素数２〜１０のヘテロシクロアルキル基、置換または非置換の炭素数６〜１０のアリール基、および置換または非置換の炭素数１〜１０のヘテロアリール基の中から選択され、
ｋ、ｌ、ｍ、ｎ、ｏ、ｐ、およびｑは、それぞれ独立して、０〜１０の整数である。
【請求項９】
前記重合体の重量平均分子量が１，０００〜１００，０００である、請求項１〜８のいずれか１項に記載のレジスト下層膜用組成物。
【請求項１０】
前記重合体は、組成物の総質量に対して０．１〜３０質量％含まれる、請求項１〜９のいずれか１項に記載のレジスト下層膜用組成物。
【請求項１１】
アクリル樹脂、エポキシ樹脂、ノボラック樹脂、グルコールウリル樹脂、およびメラミン樹脂からなる群より選択される少なくとも１つの重合体をさらに含む、請求項１〜１０のいずれか１項に記載のレジスト下層膜用組成物。
【請求項１２】
界面活性剤、熱酸発生剤、可塑剤、またはこれらの組み合わせである添加剤をさらに含む、請求項１〜１１のいずれか１項に記載のレジスト下層膜用組成物。
【請求項１３】
基板上にエッチング対象膜を形成する工程と、
前記エッチング対象膜の上に請求項１〜１２のいずれか１項に記載のレジスト下層膜用組成物を塗布してレジスト下層膜を形成する工程と、
前記レジスト下層膜上にフォトレジストパターンを形成する工程と、
前記フォトレジストパターンをエッチングマスクとして用いて、前記レジスト下層膜および前記エッチング対象膜を順次にエッチングする工程と、
を含む、パターン形成方法。
【請求項１４】
前記フォトレジストパターンを形成する工程は、
前記レジスト下層膜上にフォトレジスト膜を形成する工程と、
前記フォトレジスト膜を露光する工程と、
前記フォトレジスト膜を現像する工程と、を含む、請求項１３に記載のパターン形成方法。
【請求項１５】
前記レジスト下層膜を形成する工程は、前記レジスト下層膜用組成物を塗布した後、１００℃〜５００℃の温度で熱処理する工程をさらに含む、請求項１３または１４に記載のパターン形成方法。
【発明の詳細な説明】
【技術分野】
【０００１】
本発明は、レジスト下層膜用組成物、およびこれを用いたパターン形成方法に関する。
【背景技術】
【０００２】
最近、半導体産業は、数百ナノメートルサイズのパターンから数〜数十ナノメートルサイズのパターンを有する超微細技術に発展している。このような超微細技術を実現するためには、効果的なリソグラフィック技法が必要である。
【０００３】
フォトレジストパターンの形成段階で行われる露光工程は、高解像度のフォトレジストイメージを得るための重要な要素のうちの１つである。
【０００４】
フォトレジストの露光に用いられる活性エネルギー線の反射は、時々フォトレジスト膜にパターン化されるイメージの解像度に制限を与えるが、基板とフォトレジスト膜との界面または層間ハードマスク（ｈａｒｄｍａｓｋ）から反射される活性エネルギー線が意図しないフォトレジスト領域に散乱する場合、フォトレジスト線幅（ｌｉｎｅｗｉｄｔｈ）の不均一性を引き起こし、パターン形成性を妨害することがある。
【０００５】
また、反射される活性エネルギー線を吸収すると同時に、フォトレジストとのエッチング選択比が高くなければならないし、工程中に熱硬化が行われた後、工程に用いられる溶媒に対する耐薬品性が必要であり、その他にもフォトレジストのパターニング工程を助けるためにフォトレジストとの優れた接着性が要求される。
【０００６】
このように、反射される活性エネルギー線の問題を減少させるために、基板とフォトレジスト膜との間に有機膜、いわゆるレジスト下層膜（Ｒｅｓｉｓｔ  Ｕｎｄｅｒｌａｙｅｒ）を介してフォトレジストを通過した光を吸収させると同時に、エッチング選択比、耐薬品性、およびレジストとの接着性を改善しようとする試みが続いている。
【０００７】
特に、半導体パターンが漸次微細化されることによって、フォトレジストの露光に用いられる活性エネルギー線も、ｉ線（３６５ｎｍ）、ＫｒＦエキシマレーザ（波長２４８ｎｍ）、ＡｒＦエキシマレーザ（波長１９３ｎｍ）など短波長への活用が拡大しており、極端紫外線（ＥＵＶ、Ｅｘｔｒｅｍｅ  Ｕｌｔｒａｖｉｏｌｅｔ）光源を用いて１０ｎｍ台の超微細パターンを形成するためのパターニング工程に適用できるレジスト下層膜に対する必要性が増大している。
【先行技術文献】
【特許文献】
【０００８】
【特許文献１】特許第５０４１１７５号明細書
【発明の概要】
【発明が解決しようとする課題】
【０００９】
本発明は、コーティング均一性、光学的物性、およびエッチング速度（ｅｔｃｈｉｎｇ  ｒａｔｅ）をいずれも向上させて、パターン形成性を向上させることができるレジスト下層膜用組成物を提供する。
【００１０】
また、本発明は、前記レジスト下層膜用組成物を用いたパターン形成方法を提供する。
【課題を解決するための手段】
【００１１】
本発明の一実施形態によれば、末端に少なくとも１つのチオール基（−ＳＨ）を有するイソシアヌレート単量体から誘導される構造単位を有する重合体と、溶媒と、を含むレジスト下層膜用組成物を提供する。
【００１２】
本発明の他の実施形態によれば、基板上にエッチング対象膜を形成する工程と、前記エッチング対象膜の上に本発明のレジスト下層膜用組成物を塗布してレジスト下層膜を形成する工程と、前記レジスト下層膜上にフォトレジストパターンを形成する工程と、前記フォトレジストパターンを、エッチングマスクを用いて前記レジスト下層膜および前記エッチング対象膜を順次にエッチングする工程と、を含むパターン形成方法を提供する。
【発明の効果】
【００１３】
本発明の一実施形態によれば、コーティング均一性、光学的物性、およびエッチング速度をいずれも向上させて、パターン形成性を向上させたレジスト下層膜用組成物を提供することができる。
【図面の簡単な説明】
【００１４】
【図１】本発明の一実施形態によるレジスト下層膜用組成物を用いたパターン形成方法を説明するための断面模式図である。
【図２】本発明の一実施形態によるレジスト下層膜用組成物を用いたパターン形成方法を説明するための断面模式図である。
【図３】本発明の一実施形態によるレジスト下層膜用組成物を用いたパターン形成方法を説明するための断面模式図である。
【図４】本発明の一実施形態によるレジスト下層膜用組成物を用いたパターン形成方法を説明するための断面模式図である。
【図５】本発明の一実施形態によるレジスト下層膜用組成物を用いたパターン形成方法を説明するための断面模式図である。
【発明を実施するための形態】
【００１５】
以下、本発明の実施形態について、本発明が属する技術分野における通常の知識を有する者が容易に実施できるように詳しく説明する。しかし、本発明は様々な異なる形態で実現することができ、ここで説明する実施形態に限定されない。
【００１６】
図面において複数の層および領域を明確に表現するために、厚さを拡大して示し、明細書全体にわたって類似の部分については同一の参照符号を付与する。層、膜、領域、板などの部分が他の部分の“上”にあるというとき、これは他の部分の“直上”にある場合のみならず、その中間にさらに他の部分がある場合も含む。逆に、ある部分が他の部分の“直上”にあるというときには、中間に他の部分がないことを意味する。
【００１７】
本明細書で別途の定義がない限り、‘置換’とは、化合物中の水素原子がハロゲン原子（Ｆ、Ｂｒ、Ｃｌ、またはＩ）、ヒドロキシ基、アルコキシ基、ニトロ基、シアノ基、アミノ基、アジド基、アミジノ基、ヒドラジノ基、ヒドラゾノ基、カルボニル基、カルバモイル基、チオール基、エステル基、カルボキシル基またはその塩の基、スルホン酸基またはその塩の基、リン酸またはその塩の基、ビニル基、炭素数１〜２０のアルキル基、炭素数２〜２０のアルケニル基、炭素数２〜２０のアルキニル基、炭素数６〜３０のアリール基、炭素数７〜３０のアリールアルキル基、炭素数３〜３０のアリル基、炭素数１〜３０のアルコキシ基、炭素数１〜２０のヘテロアルキル基、炭素数３〜２０のヘテロアリールアルキル基、炭素数３〜３０のシクロアルキル基、炭素数３〜１５のシクロアルケニル基、炭素数６〜１５のシクロアルキニル基、炭素数３〜３０のヘテロシクロアルキル基、およびこれらの組み合わせから選択された置換基で置換されたことを意味する。
【００１８】
また、本明細書で別途の定義がない限り、‘ヘテロ’とは、Ｎ、Ｏ、ＳおよびＰから選択されるヘテロ原子を１〜３個含有したものを意味する。
【００１９】
以下、本発明の一実施形態によるレジスト下層膜用組成物について説明する。
【００２０】
本発明に係るレジスト下層膜用組成物は、末端に少なくとも１つのチオール基（−ＳＨ）を有するイソシアヌレート誘導体から誘導される構造単位を有する重合体、および溶媒を含む。前記チオール基（−ＳＨ）は、重合反応の連結部位として作用できる官能基である。
【００２１】
本発明の一実施形態によれば、前記イソシアヌレート誘導体の末端チオール基（−ＳＨ）は、異なる化合物と結合するかまたはイソシアヌレート誘導体同士が重合するサイトとして作用することができる。
【００２２】
本発明の一実施形態によれば、前記イソシアヌレート誘導体は下記の化学式１で表される。
【００２３】
【化１】
2019215540.tif 000003
【００２４】
前記化学式１において、
Ｒ１〜Ｒ３は、それぞれ独立して、置換または非置換の炭素数１〜３０のアルキル基、置換または非置換の炭素数１〜３０のヘテロアルキル基、置換または非置換の炭素数３〜３０のシクロアルキル基、置換または非置換の炭素数２〜３０のヘテロシクロアルキル基、置換または非置換の炭素数６〜３０のアリール基、および置換または非置換の炭素数１〜３０のヘテロアリール基の中から選択され、この際、前記Ｒ１〜Ｒ３のうち少なくとも１つの末端は、チオール基（−ＳＨ）で置換されている。
【００２５】
具体的には、前記イソシアヌレート誘導体は、下記の化学式１−１で表される。
【００２６】
【化２】
2019215540.tif 000004
【００２７】
前記化学式１−１において、
Ｌ１およびＬ２は、それぞれ独立して、置換または非置換の炭素数１〜１０のアルキレン基、置換または非置換の炭素数１〜１０のヘテロアルキレン基、置換または非置換の炭素数３〜１０のシクロアルキレン基、置換または非置換の炭素数２〜１０のヘテロシクロアルキレン基、置換または非置換の炭素数６〜１０のアリーレン基、および置換または非置換の炭素数１〜１０のヘテロアリーレン基の中から選択され、
Ｒ３は、置換または非置換の炭素数１〜１０のアルキル基、置換または非置換の１〜１０のヘテロアルキル基、置換または非置換の炭素数３〜１０のシクロアルキル基、置換または非置換の炭素数２〜１０のヘテロシクロアルキル基、置換または非置換のまたは炭素数６〜１０のアリール基、および置換または非置換の炭素数１〜１０のヘテロアリール基の中から選択される。
【００２８】
また、本発明の一実施形態において、前記構造単位は、前記イソシアヌレート誘導体と末端に少なくとも１つの反応性官能基を含む化合物と、を反応させてなるものであってもよい。
【００２９】
具体的には、前記構造単位は、前記イソシアヌレート誘導体のチオール基（−ＳＨ）と前記反応性官能基を含む化合物の反応性官能基を反応させてなるものであってもよい。
【００３０】
前記反応性官能基を含む化合物は、下記の化学式２で表される化合物であることが好ましい。
【００３１】
【化３】
2019215540.tif 000005
【００３２】
前記化学式２において、
Ａ１およびＡ２は、それぞれ独立して、置換または非置換の炭素数１〜１０のアルコキシ基、置換または非置換の炭素数２〜１０のアルケニル基、置換または非置換の炭素数２〜１０のアルキニル基、置換または非置換の炭素数１〜１０のカーボネート基、−Ｃ（＝Ｏ）Ｒａ、および−Ｃ（＝Ｏ）ＯＲｂ（ＲａおよびＲｂは、それぞれ独立して、水素原子およびハロゲン原子の中から選択される）の中から選択され、
Ｄは、置換または非置換の炭素数１〜３０のアルキレン基、置換または非置換の炭素数１〜３０のヘテロアルキレン基、置換または非置換の炭素数３〜３０のシクロアルキレン基、置換または非置換の炭素数２〜３０のヘテロシクロアルキレン基、置換または非置換の炭素数６〜３０のアリーレン基、および置換または非置換の炭素数１〜３０のヘテロアリーレン基の中から選択される。
【００３３】
前記化学式２で表される化合物は、下記の化学式２−１〜化学式２−４で表される化合物のうちの１つ以上を含むことが好ましい。
【００３４】
【化４】
2019215540.tif 000006
【００３５】
【化５】
2019215540.tif 000007
【００３６】
【化６】
2019215540.tif 000008
【００３７】
【化７】
2019215540.tif 000009
【００３８】
前記化学式２−１〜２−４において、
Ｘ１〜Ｘ４は、それぞれ独立して、Ｃ（炭素原子）、Ｏ（酸素原子）、およびＳ（硫黄原子）の中から選択され、
Ｒ１１〜Ｒ１４は、それぞれ独立して、置換または非置換の炭素数２〜７のアルケニル基であり、
Ｒ１５およびＲ１６は、それぞれ独立して、水素原子またはハロゲン原子の中から選択され、
ｋ、ｌ、ｍ、ｎ、ｏ、ｐ、およびｑは、それぞれ独立して、０〜１０の整数である。
【００３９】
前記構造単位は、下記の化学式３〜化学式６で表される構造単位の中から選択される少なくとも１つであり得る。
【００４０】
【化８】
2019215540.tif 000010
【００４１】
【化９】
2019215540.tif 000011
【００４２】
【化１０】
2019215540.tif 000012
【００４３】
【化１１】
2019215540.tif 000013
【００４４】
前記化学式３〜化学式６において、
Ｘ１〜Ｘ４は、それぞれ独立して、Ｃ（炭素原子）、Ｏ（酸素原子）、およびＳ（硫黄原子）の中から選択され、
Ｌ１およびＬ２は、それぞれ独立して、置換または非置換の炭素数１〜１０のアルキレン基、置換または非置換の炭素数１〜１０のヘテロアルキレン基、置換または非置換の炭素数３〜１０のシクロアルキレン基、置換または非置換の炭素数２〜１０のヘテロシクロアルキレン基、置換または非置換の炭素数６〜１０のアリーレン基、および置換または非置換の炭素数１〜１０のヘテロアリーレン基の中から選択され、
Ｒ３は、置換または非置換の炭素数１〜１０のアルキル基、置換または非置換の炭素数１〜１０のヘテロアルキル基、置換または非置換の炭素数３〜１０のシクロアルキル基、置換または非置換の炭素数２〜１０のヘテロシクロアルキル基、置換または非置換の炭素数６〜１０のアリール基、および置換または非置換の炭素数１〜１０のヘテロアリール基の中から選択され、
ｋ、ｌ、ｍ、ｎ、ｏ、ｐ、およびｑは、それぞれ独立して、０〜１０の整数である。
【００４５】
本発明の一実施形態によるレジスト下層膜組成物に含まれる重合体は、前記イソシアヌレート誘導体の末端チオール基（−ＳＨ）が異なる化合物と結合するか、イソシアヌレート誘導体同士が重合するように構成され得る。つまり、前記レジスト下層膜組成物に含まれる重合体は、主鎖に硫黄原子（Ｓ）が含まれているため、高い屈折率および速いエッチング速度を実現することができる。
【００４６】
また、前記レジスト下層膜組成物に上記重合体が含まれることにより、溶解性に優れ、コーティング均一性に優れたレジスト下層膜を形成することができる。このような重合体をレジスト下層膜用材料として用いる場合、ベーキング工程中にピンホールおよびボイドの形成や厚さのばらつきがほとんど生じることなく、均一な薄膜を形成することができる。それだけでなく、下部基板（または膜）に段差が存在する場合、またはパターンを形成する場合、優れたギャップフィルおよび平坦化特性を提供することができる。
【００４７】
また、本発明の一実施形態によるレジスト下層膜組成物は、光学的特徴に優れているため、フォトレジストのパターニング実行時にレジスト下層膜によって露光光線が反射して、フォトレジストの下部面に入射することを最小化できる。また、このようなレジスト下層膜を使用することでフォトレジストの解像度を最適化させ、工程収率を向上させることができる。
【００４８】
半導体産業の発達に伴い、半導体パターンの高密度化、集積化が進められ、パターン間の間隔が狭くなることによってフォトリソグラフィを用いたパターニング工程で光学的特性が重要になった。露光の際、乱反射が起きる場合に生じるパターンプロファイルは、欠陥（ｄｅｆｅｃｔ）などの形態で現れるので、これを防止するため、フォトレジストの下部膜に反射防止膜コーティングを形成する方法が導入された。
【００４９】
しかし、従来の反射防止膜コーティングの場合、フォトレジストとの関係で屈折率や吸光係数が適合しなくて乱反射が発生する可能性がある。また、耐薬品性が悪く、フォトレジストの塗布に使用される溶剤、フォトレジスト現像液などによってコーティングが損傷する可能性もあり、エッチングガスによってよくエッチングされず、全般的なエッチング速度が低下する恐れもある。さらに、最近、パターンの超薄膜化傾向に合わせて厚さを約１００ナノメートル以下程度に薄膜を形成するとき薄膜のコーティング均一性が良くない恐れもある。
【００５０】
しかし、本発明の一実施形態によるレジスト下層膜組成物でレジスト下層膜を形成する場合、フォトリソグラフィに用いる光線（例えば、波長１９３ｎｍ  ＡｒＦエキシマレーザ）に対する高い屈折率と低い吸光係数とを示すので、露光光線の乱反射などを最小化できる。
【００５１】
また、本発明の一実施形態によるレジスト下層膜組成物は、前述した構造単位を有する重合体を含むため、比較的均一な厚さにコーティングできるとともに、半導体工程で使用される各種溶剤に対する不溶性を有することができる。
【００５２】
さらに、本発明の一実施形態によるレジスト下層膜組成物を用いることにより、厚さ１００ナノメートル以下に超薄膜化された薄膜を形成することができ、エッチングガスによってフォトレジストよりも速い速度でエッチングが起きるので、優れたエッチング速度を示す。したがって、本発明の一実施形態によるレジスト下層膜組成物は、高度なエッチング特性が要求される場合、例えばエッチング速度パターンの縦横比が小さいＡｒＦ、ＡｒＦ−ｉ、ＥＵＶ（Ｅｘｔｒｅｍｅ  Ｕｌｔｒａｖｉｏｌｅｔ、極端紫外線）リソグラフィ工程などに適用可能である。一例として、ＥＵＶリソグラフィ工程は、１０ｎｍ〜２０ｎｍの波長、一例として、１３．５ｎｍのような非常に短い波長の光を用いるリソグラフィ技術であって、２０ｎｍ以下の幅を有する超微細パターンを形成することができる工程である。
【００５３】
また、前記重合体は、１，０００〜１００，０００の重量平均分子量を有することが好ましい。前記重合体は、１，０００〜５０，０００の重量平均分子量を有することがより好ましく、１，０００〜２０，０００の重量平均分子量を有することがさらに好ましい。このような範囲の重量平均分子量を有することによって、重合体を含むレジスト下層膜用組成物の炭素含有量および溶媒に対する溶解度を調節して最適化することができる。なお、重合体の重量平均分子量は、ゲル浸透クロマトグラフィー（ＧＰＣ）により測定することができる。
【００５４】
前記溶媒は、前記重合体に対する十分な溶解性を有するものであれば特に限定されないが、例えば、プロピレングリコール、プロピレングリコールジアセテート、メトキシプロパンジオール、ジエチレングリコール、ジエチレングリコールブチルエーテル、トリ（エチレングリコール）モノメチルエーテル、プロピレングリコールモノメチルエーテル、プロピレングリコールモノメチルエーテルアセテート、シクロヘキサノン、エチルラクテート、ガンマブチロラクトン、Ｎ，Ｎ−ジメチルホルムアミド、Ｎ，Ｎ−ジメチルアセトアミド、メチルピロリドン、メチルピロリジノン、アセチルアセトン、および３−エトキシプロピオン酸エチルからなる群より選択される少なくとも１つを含むことができる。
【００５５】
前記重合体は、前記レジスト下層膜用組成物の総質量に対して０．１〜３０質量％、０．１〜２０質量％、または０．１〜１０質量％で含まれ得る。このような範囲で含まれることによって、レジスト下層膜の厚さ、表面粗さ、および平坦化程度を調節することができる。
【００５６】
また、前記レジスト下層膜用組成物は、前記化学式２で表される化合物が結合した構造単位を含む重合体以外に、アクリル樹脂、エポキシ樹脂、ノボラック樹脂、グルコールウリル樹脂、およびメラミン樹脂の少なくとも１つの他の重合体をさらに含むことができるが、これらに限定されない。
【００５７】
また、前記レジスト下層膜用組成物は、前記化学式３〜化学式６で表される構造単位を有する重合体以外に、アクリル樹脂、エポキシ樹脂、ノボラック樹脂、グルコールウリル樹脂、およびメラミン樹脂の少なくとも１つの他の重合体をさらに含むことができるが、これらに限定されない。
【００５８】
前記レジスト下層膜用組成物は、界面活性剤、熱酸発生剤、可塑剤、またはこれらの組み合わせである添加剤をさらに含むことができる。
【００５９】
前記界面活性剤の例としては、例えば、アルキルベンゼンスルホン酸塩、アルキルピリジニウム塩、ポリエチレングリコール、第４級アンモニウム塩などを挙げることができるが、これらに限定されない。
【００６０】
前記熱酸発生剤の例としては、例えば、ｐ−トルエンスルホン酸、トリフルオロメタンスルホン酸、ピリジニウムｐ−トルエンスルホン酸、サリチル酸、スルホサリチル酸、クエン酸、安息香酸、ヒドロキシ安息香酸、ナフタレンカルボン酸などの酸性化合物、および／または２，４，４，６−テトラブロモシクロヘキサジエノン、ベンゾイントシレート、２−ニトロベンジルトシレート、有機スルホン酸アルキルエステルなどを挙げることができるが、これらに限定されない。
【００６１】
前記添加剤は、前記レジスト下層膜用組成物１００質量部に対して０．００１〜４０質量部で含まれ得る。このような範囲で含まれることによって、レジスト下層膜用組成物の光学的特性を変えることなく、溶解度を向上させることができる。
【００６２】
また、本発明の他の実施形態によれば、前述したレジスト下層膜用組成物を用いて製造されたレジスト下層膜を提供する。前記レジスト下層膜は、前述したレジスト下層膜用組成物を、例えば基板上にコーティングした後、熱処理工程により硬化した形態であってもよい。前記レジスト下層膜は、例えば反射防止膜であってもよい。
【００６３】
以下、前述したレジスト下層膜用組成物を用いてパターンを形成する方法について図１〜図５を参照して説明する。
【００６４】
図１〜５は、本発明によるレジスト下層膜用組成物を用いたパターン形成方法を説明するための断面模式図である。
【００６５】
図１を参照すると、まずエッチング対象物を用意する。エッチング対象物の例としては、半導体基板１００上に形成される薄膜１０２であり得る。以下、エッチング対象物が薄膜１０２である場合について説明する。薄膜１０２上に残留する汚染物などを除去するために、薄膜１０２の表面を前洗浄する。薄膜１０２は、例えばシリコン窒化膜、ポリシリコン膜、またはシリコン酸化膜であり得る。
【００６６】
次に、乾燥およびベーキング工程を行って、薄膜１０２上にレジスト下層膜１０４を形成する。ベーキング工程（熱処理工程）は、１００℃〜５００℃で行うことができ、例えば１００℃〜３００℃で行うことができる。より具体的なレジスト下層膜用組成物については、上述したため、ここではその説明を省略する。
【００６７】
図２を参照すると、レジスト下層膜１０４の上にフォトレジストをコーティングしてフォトレジスト膜１０６を形成する。
【００６８】
フォトレジストの例としては、露光により酸を解離可能な光酸発生剤、酸の存在下で分解してアルカリ水溶液に対する溶解性が増大する化合物、およびアルカリ可溶性樹脂を含有する化学増幅型のポジティブ型フォトレジスト、酸発生剤および酸の存在下で分解してアルカリ水溶液に対する溶解性が増大する樹脂と結合可能な基を有するアルカリ可溶性樹脂を含有する化学増幅型のポジティブ型フォトレジストなどが挙げられる。
【００６９】
次に、フォトレジスト膜１０６が形成されている基板１００を加熱する第１ベーキング工程を行う。第１ベーキング工程は、９０℃〜１２０℃の温度で行うことができる。
【００７０】
図３を参照すると、フォトレジスト膜１０６を選択的に露光する。
【００７１】
フォトレジスト膜１０６を露光するための露光工程を一例で説明すると、露光装置のマスクステージ上に所定のパターンが形成された露光マスク１１０を配置し、フォトレジスト膜１０６上に露光マスク１１０を配置する。次に、露光マスク１１０に光を照射することによって、基板１００に形成されたフォトレジスト膜１０６の所定部位が、露光マスク１１０を透過した光と選択的に反応するようになる。
【００７２】
一例として、露光工程で用いることができる光の例としては、３６５ｎｍの波長を有するｉ線、２４８ｎｍの波長を有するＫｒＦエキシマレーザ、１９３ｎｍの波長を有するＡｒＦエキシマレーザのような短波長光があり、その他にも極紫外光に相当する１３．５ｎｍの波長を有するＥＵＶ（Ｅｘｔｒｅｍｅ  ｕｌｔｒａｖｉｏｌｅｔ）などが挙げられる。
【００７３】
露光された部位のフォトレジスト膜１０６ｂは、非露光部位のフォトレジスト膜１０６ａに比べて高い親水性を有することになる。したがって、露光された部位１０６ｂおよび非露光部位１０６ａのフォトレジスト膜は、互いに異なる溶解度を有することになる。
【００７４】
次に、基板１００に第２ベーキング工程を行う。第２ベーキング工程は、９０℃〜１５０℃の温度で行うことができる。第２ベーキング工程を行うことによって、露光された部位のフォトレジスト膜１０６ｂは、特定の溶媒に溶解しやすい状態となる。
【００７５】
図４を参照すると、現像液を用いて、露光された部位のフォトレジスト膜１０６ｂを溶解した後除去することによって、フォトレジストパターン１０８を形成する。具体的には、水酸化テトラメチルアンモニウム（ｔｅｔｒａｍｅｔｈｙｌ  ａｍｍｏｎｉｕｍ  ｈｙｄｒｏｘｉｄｅ；ＴＭＡＨ）などの現像液を用いて、露光された部位のフォトレジスト膜１０６ｂを溶解した後除去することによって、フォトレジストパターン１０８が完成する。
【００７６】
次に、フォトレジストパターン１０８をエッチングマスクとして、レジスト下層膜１０４をエッチングする。このようなエッチング工程で、有機膜パターン１１２が形成される。エッチングは、例えばエッチングガスを用いた乾式エッチングで行うことができ、エッチングガスとしては、例えば、ＣＨＦ３、ＣＦ４、Ｃｌ２、ＢＣｌ３、またはこれらの混合ガスを用いることができる。上述したように、本発明の一実施形態によるレジスト下層膜組成物によって形成されたレジスト下層膜は、速いエッチング速度を有するため、短時間で円滑なエッチング工程を行うことができる。
【００７７】
図５を参照すると、フォトレジストパターン１０８をエッチングマスクとして適用して、露出された薄膜１０２をエッチングする。その結果、薄膜１０２は、薄膜パターン１１４となる。ｉ線（波長３６５ｎｍ）、ＫｒＦエキシマレーザ（波長２４８ｎｍ）、ＡｒＦエキシマレーザ（波長１９３ｎｍ）などの短波長光源を用いた露光工程によって形成された薄膜パターン１１４は、数十ｎｍ〜数百ｎｍの幅を有することができ、ＥＵＶ光源を用いた露光工程によって形成された薄膜パターン１１４は、２０ｎｍ以下の幅を有することができる。
【実施例】
【００７８】
以下、前述した重合体の合成およびこれを含むレジスト下層膜用組成物の製造に関する実施例を通じて、本発明をより詳細に説明する。しかしながら、下記の実施例により本発明の技術的範囲が限定されるわけではない。
【００７９】
合成例
（合成例１）
５００ｍｌの二口丸型フラスコに、１−（２−ヒドロキシエチル）−３，５−ビス（３−メルカプトプロピル）−１，３，５−トリアジナン−２，４，６−トリオン〔１−（２−ｈｙｄｒｏｘｙｅｔｈｙｌ）−３，５−ｂｉｓ（３−ｍｅｒｃａｐｔｏｐｒｏｐｙｌ）−１，３，５−ｔｒｉａｚｉｎａｎｅ−２，４，６−ｔｒｉｏｎｅ〕３０ｇ、１，４−シクロヘキサンジメタノールジビニルエーテル（１，４−Ｃｙｃｌｏｈｅｘａｎｅｄｉｍｅｔｈａｎｏｌ  ｄｉｖｉｎｙｌ  ｅｔｈｅｒ）２２．９２ｇ、ＡＩＢＮ  ０．３８９ｇ、およびジメチルホルムアミド（ＤＭＦ）１５０ｇを投入してコンデンサを連結した。温度を８０℃に上げ、２．５時間反応させた後、当該反応液を常温に冷却した。その後、前記反応液を１Ｌの広口瓶に移し、ヘキサンで３回洗浄し、次に、ジエチルエーテルおよび精製水を用いて順次に洗浄した。得られたガム（ｇｕｍ）状態のレジンを、ＴＨＦ  ８０ｇを用いて完全に溶解した後、攪拌中である７００ｇのトルエンにゆっくり滴下した。溶媒を取り除いた後、真空ポンプを用いて残っている溶媒をさらに除去することにより、最終的に下記の化学式３Ａで表される構造単位を含む重合体（Ｍｗ＝６，３００）を得た。
【００８０】
【化１２】
2019215540.tif 000014
【００８１】
（合成例２）
５００ｍｌの二口丸型フラスコに、１−（２−ヒドロキシエチル）−３，５−ビス（３−メルカプトプロピル）−１，３，５−トリアジナン−２，４，６−トリオン〔１−（２−ｈｙｄｒｏｘｙｅｔｈｙｌ）−３，５−ｂｉｓ（３−ｍｅｒｃａｐｔｏｐｒｏｐｙｌ）−１，３，５−ｔｒｉａｚｉｎａｎｅ−２，４，６−ｔｒｉｏｎｅ〕３０ｇ、アリルエーテル  １１．４５ｇ、ＡＩＢＮ  ０．３２６ｇ、およびＤＭＦ  １２０ｇを投入してコンデンサを連結した。温度を８０℃に上げ、２．５時間反応させた後、当該反応液を常温に冷却した。その後、前記反応液を１Ｌの広口瓶に移した後、ヘキサンで３回洗浄し、次に、精製水を用いて順次に洗浄した。得られたガム（ｇｕｍ）状態のレジンを、ＴＨＦ  ８０ｇを用いて完全に溶解した後、攪拌中である７００ｇのトルエンにゆっくり滴下した。溶媒を取り除いた後、真空ポンプを用いて残っている溶媒をさらに除去することにより、最終的に下記の化学式４Ａで表される構造単位を含む重合体（Ｍｗ＝５，８００）を得た。
【００８２】
【化１３】
2019215540.tif 000015
【００８３】
（合成例３）
５００ｍｌの二口丸型フラスコに、１−（２−ヒドロキシエチル）−３，５−ビス（３−メルカプトプロピル）−１，３，５−トリアジナン−２，４，６−トリオン〔１−（２−ｈｙｄｒｏｘｙｅｔｈｙｌ）−３，５−ｂｉｓ（３−ｍｅｒｃａｐｔｏｐｒｏｐｙｌ）−１，３，５−ｔｒｉａｚｉｎａｎｅ−２，４，６−ｔｒｉｏｎｅ〕３０ｇ、１，５−ヘキサンジエン  ジエポキシド（１，５−ｈｅｘａｄｉｅｎｅ  ｄｉｅｐｏｘｉｄｅ）１０．６５ｇ、およびトリエチルアミン  １０ｇを投入してコンデンサを連結した。温度を６０℃に上げ、２時間反応させた後、当該反応液を常温に冷却した。その後、前記反応液を１Ｌの広口瓶に移した後、ヘキサンで３回洗浄し、次に、精製水を用いて順次に洗浄した。得られたガム（ｇｕｍ）状態のレジンを、ＴＨＦ  ８０ｇを用いて完全に溶解した後、攪拌中である７００ｇのヘキサンにゆっくり滴下した。溶媒を取り除いた後、真空ポンプを用いて残っている溶媒をさらに除去することにより、最終的に下記の化学式５Ａで表される構造単位を含む重合体（Ｍｗ＝４，８００）を得た。
【００８４】
【化１４】
2019215540.tif 000016
【００８５】
（合成例４）
５００ｍｌの二口丸型フラスコに、１−（２−ヒドロキシエチル）−３，５−ビス（３−メルカプトプロピル）−１，３，５−トリアジナン−２，４，６−トリオン〔１−（２−ｈｙｄｒｏｘｙｅｔｈｙｌ）−３，５−ｂｉｓ（３−ｍｅｒｃａｐｔｏｐｒｏｐｙｌ）−１，３，５−ｔｒｉａｚｉｎａｎｅ−２，４，６−ｔｒｉｏｎｅ〕３０ｇ、コハク酸クロリド  １５．９１ｇを投入して常温で攪拌しながらトリエチルアミン  １３．８５ｇを滴下した。２．５時間反応させた後、当該反応液を常温に冷却した。その後、前記反応液を１Ｌの広口瓶に移し、炭酸カリウム（ｐｏｔａｓｓｉｕｍ  ｃａｒｂｏｎａｔｅ）で中和させた後、ヘキサンで３回洗浄し、次に、精製水を用いて順次に洗浄した。得られたガム（ｇｕｍ）状態のレジンを、ＴＨＦ  ８０ｇを用いて完全に溶解した後、攪拌中である７００ｇのトルエンにゆっくり滴下した。溶媒を取り除いた後、真空ポンプを用いて残っている溶媒をさらに除去することにより、最終的に下記の化学式６Ａで表される構造単位を含む重合体（Ｍｗ＝２，２００）を得た。
【００８６】
【化１５】
2019215540.tif 000017
【００８７】
（比較合成例）
５００ｍｌの二口丸型フラスコに、メチルメタクリレート  ４０ｇ、２−ヒドロキシエチルアクリレート  ５２．１ｇ、ベンジルアクリレート  ７０．４ｇ、ＡＩＢＮ  ２ｇ、および１，４−ジオキサン  ３０６ｇを投入してコンデンサを連結した。温度を８０℃に上げ、２．５時間反応後、当該反応液を常温に冷却した。反応液を３Ｌの広口瓶に移した後、ヘキサンで洗浄した。得られたレジンを３０℃真空オーブンで乾燥させて残余の溶媒を除去することにより、最終的に下記の化学式７Ａで表される構造単位を含む重合体（Ｍｗ＝１２，０００）を得た。
【００８８】
【化１６】
2019215540.tif 000018
【００８９】
レジスト下層膜用組成物の製造
（実施例１）
合成例１で製造された重合体、ＰＤ１１７４（ＴＣＩ社製；硬化剤）（重合体１００質量部に対して１５質量部）およびピリジニウムｐ−トルエンスルフォナート（重合体１００質量部に対して１質量部）を、プロピレングリコールモノメチルエーテルおよび乳酸エチルの混合溶媒（混合質量比＝１：１）に溶かした後、６時間攪拌してレジスト下層膜用組成物を製造した。
【００９０】
前記混合溶媒の使用量は、前記重合体の固形分含有量が、製造されるレジスト下層膜用組成物全体に対して１質量％になるようにした。
【００９１】
（実施例２〜実施例４）
合成例１で製造された重合体の代わりに、合成例２〜４で製造された重合体をそれぞれ使用したことを除いては、実施例１と同様にして、レジスト下層膜用組成物を製造した。
【００９２】
（比較例）
合成例１で製造された重合体の代わりに、比較合成例で製造された重合体を使用したことを除いては、実施例１と同様にして、レジスト下層膜用組成物を製造した。
【００９３】
〔光学物性評価〕
実施例１〜４および比較例で製造された組成物を、それぞれ２ｍｌずつ取って４インチウェハーの上にそれぞれ塗布した後、スピンコーター（Ｍｉｋａｓａ社製）を用いて、１，５００ｒｐｍで２０秒間スピンコーティングを行い、２１０℃で９０秒間硬化して、６０ｎｍ厚さの薄膜を形成した。
【００９４】
それぞれの薄膜に対して、ＶＡＳＥ  Ｅｌｌｉｐｓｏｍｅｔｅｒ（Ｊ．Ａ．Ｗｏｏｌｌａｍ社製）を用いて、８００Å条件で、各薄膜に対する屈折率（ｎ）および吸光係数（ｋ）を測定し、その結果を表１に示す。
【００９５】
【表１】
2019215540.tif 000019
【００９６】
上記表１に記載の通り、実施例の組成物は、比較例の組成物に比べて高い屈折率を有することを確認することができる。
【００９７】
エッチング速度の評価
実施例１〜４および比較例で製造された組成物をそれぞれ２ｍｌずつ取り、１２インチのウェハーの上にそれぞれ塗布した後、１２”  ＷＦ  ｔｒａｃｋ  （ＳＶＳ  Ｃｏ．，  Ｌｔｄ．，  ＭＳＸ３０００）オートトラックを用いて１，５００ｒｐｍで２０秒間スピンコーティングを行った。この後、２０５℃で６０秒間硬化してレジスト下層膜を形成した。形成されたレジスト下層膜それぞれに対して、ＣＦ４、ＣＨＦ３、およびＯ２ガス下で２０秒間エッチングを行い、エッチングされた厚さを測定してエッチング速度を確認し、その結果を下記表２に示した。
【００９８】
表２において、エッチング速度の結果は、比較例の値を基準（１．０）と設定し、比較例に対する実施例のエッチング速度を相対比率で表した。
【００９９】
【表２】
2019215540.tif 000020
【０１００】
上記表２に記載の通り、実施例の組成物によれば、比較例の組成物と比較してエッチング速度が顕著に向上したことを確認することができる。
【０１０１】
以上、本発明の特定の実施例を説明したが、本発明は記載された実施例に限定されるものではなく、本発明の思想および範囲を逸脱しないで、多様に修正および変形できることは、この技術分野において通常の知識を有する者にとっては自明である。したがって、そのような修正例または変形例は、本発明の技術的思想や観点から個別的に理解されてはならないし、変形された実施例は本発明の特許請求の範囲に属するものと理解される。
【符号の説明】
【０１０２】
１００  基板、
１０２  薄膜、
１０４  レジスト下層膜、
１０６  フォトレジスト膜、
１０８  フォトレジストパターン、
１１０  マスク、
１１２  有機膜パターン、
１１４  薄膜パターン。
【図１】
2019215540.tif 000032
【図２】
2019215540.tif 000033
【図３】
2019215540.tif 000034
【図４】
2019215540.tif 000035
【図５】
2019215540.tif 000036